СПОСОБ СЕПАРАЦИИ ГАЗА КРЕКИНГА КАРБИНОЛА И ПРОИЗВОДСТВА МАЛОУГЛЕРОДИСТОГО АЛКЕНА ПОЛИМЕРИЗАЦИОННОГО УРОВНЯ

1. Способ сепарации газа крекинга карбинола и производства малоуглеродистого алкена полимеризационного уровня, содержащий:
(1) стадию сжатия, в которой газ крекинга карбинола поступает в компрессорную систему с многоступенчатым сжатием;
(2) стадию обезвреживания, в которой газ крекинга карбинола, сжатый в стадии (1), очищается от примесей на системе обезвреживания, в результате получается рафинированный газ крекинга;
(3) стадию абсорбции сепарата: рафинированный газ крекинга, полученный в стации (2), подвергается сепарации на абсорбционно-ректификационной системе, в частности сначала проходит через колонну предыдущего удаления этилена, далее подвергается абсорбции сепарата, в результате получаются этиленовый продукт и этиленовый и пропиленовый продукты полимеризационного уровня, а также продукты С4 и С5.
2. Способ сепарации газа крекинга карбинола и производства малоуглеродистого алкена полимеризационного уровня по п.1, отличающийся тем, что в вышеизложенной стадии (1) давление газа крекинга карбинола, подверженного трехступенчатому или четырехступенчатому сжатию, достигает до 1,1-2,5 МПаГ.
3. Способ сепарации газа крекинга карбинола и производства малоуглеродистого алкена полимеризационного уровня по п.1, отличающийся тем, что в вышеизложенной стадии (2) система обезвреживания включает в себя один или несколькие виды компоновки выбираемых щелочно-промывной колонны, сосуда удаления алкина, деаэратора и сушильной колонны.
2
4. Способ сепарации газа крекинга карбинола и производства малоуглеродистого алкена полимеризационного уровня по п.1, отличающийся тем, что концентрация CO в газе крекинга карбинола, обработанном в стадии (2), составляет менее 1 ppm, и/или общее содержание алкина составляет менее 5 ppm.
5. Способ сепарации газа крекинга карбинола и производства малоуглеродистого алкена полимеризационного уровня по п.1, отличающийся тем, что вышеизложенная стадия (3) включает в себя следующее: рафинированный газ крекинга, полученный в стации (2), поступает поочередно в колонну предыдущего удаления этилена, абсорбер этилена, деметанизатор и дефлегматор этилена, в результате получаются этиленовый продукт полимеризационного уровня и фракция С4 и/или тот же самый газ поступает поочередно в колонну предыдущего удаления этилена, деэтанизатор, депропанизатор и колонну ректификации пропилена, в результате получается пропиленовый продукт полимеризационного уровня и продукт С5.
6. Способ сепарации газа крекинга карбинола и производства малоуглеродистого алкена полимеризационного уровня по п.5, отличающийся тем, что вышеизложенная стадия (3) включает в себя следующее: рафинированный газ крекинга, полученный в стадии (2), сначала поступает в колонну предыдущего удаления этилена, а компоненты, находящиеся вверху колонны предыдущего удаления этилена поступают в абсорбер этилена; компоненты, находящиеся вверху абсорбера этилена, поступают в колонну для регенерации этилена, а компоненты, находящиеся вверху колонны для регенерации этилена, поступают в установку PSA для сбора водорода; компоненты, находящиеся в зумпфе абсорбера этилена, после дальнейшей деметанизации в деметанизаторе, поступают в дефлегматор этилена, в результате из верхней части дефлегматора этилена получается этиленовый продукт полимеризационного уровня.
7. Способ сепарации газа крекинга карбинола и производства малоуглеродистого алкена полимеризационного уровня по п.6, отличающийся тем, что в вышеизложенной стадии (3) часть фракции С4, полученной из зумпфа дефлегматора этилена, служит в качестве продукта С4; часть, как горячее загружаемое сырье, возвращается в зумпф абсорбера этилена; остальная часть в качестве абсорбента поступает в верхнюю часть колонны для регенерации этилена.
8. Способ сепарации газа крекинга карбинола и производства малоуглеродистого алкена полимеризационного уровня по п.6, отличающийся тем, что в вышеизложенной стадии (3) компоненты, пришедшие из зумпфа колонны для регенерации этилена, совместно с рафинированным газом крекинга, полученным в стадии (2), поступают в колонну предыдущего удаления этилена.
9. Способ сепарации газа крекинга карбинола и производства малоуглеродистого алкена полимеризационного уровня по п.6, отличающийся тем, что в вышеизложенной стадии (3) компоненты вверху колонны предыдущего удаления этилена охлаждаются до их поступления в абсорбер этилена, а после поступления их этиленовый компонент подвергается абсорбции фракцией С4.
10. Способ сепарации газа крекинга карбинола и производства малоуглеродистого алкена полимеризационного уровня по п.6, отличающийся тем, что в вышеизложенной стадии (3) после поступления компонентов вверху абсорбера этилена в колонну для регенерации этилена их этиленовый компонент подвергается абсорбции фракцией С4, охлажденной до -60°С ~ -85°С.
11. Способ сепарации газа крекинга карбинола и производства малоуглеродистого алкена полимеризационного уровня по п.10, отличающийся тем, что фракция С4, абсорбирирующая этиленовый компонент в вышеуказанной колонне для регенерации этилена, исходит из части фракции С4, полученной из зумпфа дефлегматора этилена и после охлаждения поступившей в верхнюю часть колонны для регенерации этилена.
12. Способ сепарации газа крекинга карбинола и производства малоуглеродистого алкена полимеризационного уровня по п.5, отличающийся тем, что вышеизложенная стадия (3) включает в себя следующие: путем впуска компонентов из зумпфа колонны предыдущего удаления этилена в деэтанизатор и компонентов из зумпфа деэтанизатора в депропанизатор компоненты вверху депропанизатор подвергаются дальнейшей сепарации в колонне ректификации пропилена, в результате получается пропиленовый продукт полимеризационного уровня.
13. Способ сепарации газа крекинга карбинола и производства малоуглеродистого алкена полимеризационного уровня по п.12, отличающийся тем, что в вышеизложенной стадии (3) компоненты из зумпфа депропанизатора поступают в дебутанизатор, в результате из зумпфа дебутанизатора получается продукт С5.
14. Способ сепарации газа крекинга карбинола и производства малоуглеродистого алкена полимеризационного уровня по п.12, отличающийся тем, что в вышеизложенной стадии (3) этановый продукт получается путем охлаждения и сбора веществ, находящихся вверху деэтанизатор, после поступления компонентов из зумпфа колонны предыдущего удаления этилена в деэтанизатор.
15. Способ сепарации газа крекинга карбинола и производства малоуглеродистого алкена полимеризационного уровня по п.12, отличающийся тем, что в вышеизложенной стадии (3) из зумпфа колонны ректификации пропилена получается пропановый продукт.
16. Способ сепарации газа крекинга карбинола и производства малоуглеродистого алкена полимеризационного уровня по п.13, отличающийся тем, что в вышеизложенной стадии (3) после поступления компонентов в зумпфе депропанизатора в дебутанизатор охлажденная фракция С4 из верхней части дебутанизатора в качестве абсорбента поступает в абсорбер этилена.
17. Способ сепарации газа крекинга карбинола и производства малоуглеродистого алкена полимеризационного уровня по п.1, отличающийся тем, что объемное содержание этилена в полученном этиленовом продукте полимеризационного уровня составляет более 99,95% и/или объемное содержание этилена в полученном пропиленовом продукте полимеризационного уровня составляет более 99,5%.